(57)【要約】【課題】  情報記録ガラス基板用のガラス材料の円環強度を化学強化処理を行うことなく改善するとともに、耐アルカリ性を改善する。【解決手段】  ドーナッツ状の情報記録ガラス基板用ガラス材料の主表面を、表面粗さＲａ（ＪＩＳ  Ｂ  ０６０１）が０．１〜０．９μｍの範囲になるように機械的に研磨した後、前記ガラス材料の内周面及び外周面を精密研磨で仕上げ、前記ガラス材料を化学研磨し、更に前記主表面を仕上げ研磨する。化学研磨を行うことにより円環強度が向上して割れにくくなる。また、化学強化処理を行ったものに比べて耐アルカリ性に優れたものとなる。【選択図】図３
2008021399.tif 000002
【特許請求の範囲】
【請求項１】
ドーナッツ状の情報記録ガラス基板用ガラス材料の主表面を、表面粗さＲａ（ＪＩＳ  Ｂ  ０６０１）が０．１〜０．９μｍの範囲になるように機械的に研磨した後、前記ガラス材料の内周面及び外周面を精密研磨で仕上げ、前記ガラス材料を化学研磨し、更に前記主表面を仕上げ研磨することを特徴とする情報記録ガラス基板用ガラス材料の研磨方法。
【請求項２】
前記化学研磨における研磨量が厚み換算で１〜１５μｍである請求項１記載の情報記録ガラス基板用ガラス材料の研磨方法。
【請求項３】
前記情報記録ガラス基板用ガラス材料は、組成が５〜１５mass％のＮａ２Ｏ、０〜１０mass％のＬｉ２Ｏ、５〜１５mass％のＡｌ２Ｏ３、０．５〜６mass％のＣａＯ、２〜１０mass％のＴｉＯ２、５３〜７５mass％のＳｉＯ２を含有し、かつ、１〜１５mass％のＢ２Ｏ３と０〜５mass％のＫ２Ｏを含有するものであることを特徴とする請求項１又は２記載の情報記録ガラス基板用ガラス材料の研磨方法。
【請求項４】
前記情報記録ガラス基板用ガラス材料は、組成が５〜１５mass％のＮａ２Ｏ、０〜１０mass％のＬｉ２Ｏ、５〜１５mass％のＡｌ２Ｏ３、０．５〜６mass％のＣａＯ、２〜１０mass％のＴｉＯ２、５３〜７５mass％のＳｉＯ２を含有し、かつ、０〜１５mass％のＢ２Ｏ３と０．５〜５mass％のＫ２Ｏを含有するものであることを特徴とする請求項１又は２記載の情報記録ガラス基板用ガラス材料の研磨方法。
【請求項５】
前記ガラス材料において、Ｌｉ２Ｏ、Ｎａ２Ｏ及びＫ２Ｏの含有量の合計が１０〜２０mass％であることを特徴とする請求項３又は４記載の情報記録ガラス基板用ガラス材料の研磨方法。
【請求項６】
前記情報記録ガラス基板用ガラス材料は、組成が５〜１５mass％のＮａ２Ｏ、０〜１０mass％のＬｉ２Ｏ、５〜１５mass％のＡｌ２Ｏ３、０〜６mass％のＣａＯ、２〜１０mass％のＴｉＯ２、５３〜７５mass％のＳｉＯ２を含有し、かつ、Ｎｂ酸化物及び／又はＶ酸化物を、Ｎｂ２Ｏ５換算又はＶ２Ｏ５換算で０．１〜１０mass％含有するものであることを特徴とする請求項１又は２記載の情報記録ガラス基板用ガラス材料の研磨方法。
【請求項７】
前記情報記録ガラス基板用ガラス材料は、組成が５〜１５mass％のＮａ２Ｏ、０〜１０mass％のＬｉ２Ｏ、５〜１５mass％のＡｌ２Ｏ３、０〜６mass％のＣａＯ、２〜６mass％のＴｉＯ２、０〜５mass％のＺｒＯ２、５３〜７５mass％のＳｉＯ２を含有し、かつ、Ｎｂ酸化物及び／又はＶ酸化物を、Ｎｂ２Ｏ５換算又はＶ２Ｏ５換算で０．１〜１０mass％含有するものであることを特徴とする請求項１又は２記載の情報記録ガラス基板用ガラス材料の研磨方法。
【請求項８】
前記Ｎｂ酸化物がＮｂＯ、ＮｂＯ２、又はＮｂ２Ｏ５、又はこれらの組み合わせであり、前記Ｖ酸化物がＶ２Ｏ、Ｖ２Ｏ２、Ｖ２Ｏ３、Ｖ２Ｏ４、Ｖ２Ｏ５、ＶＯ、Ｖ３Ｏ５、又はＶＯ２、又はこれらの組み合わせであることを特徴とする請求項６又は７記載の情報記録ガラス基板用ガラス材料の研磨方法。
【請求項９】
請求項１〜８のいずれかの情報記録ガラス基板用ガラス材料の研磨方法で研磨した情報記録ガラス基板。
【請求項１０】
請求項９記載の情報記録ガラス基板の主表面に磁性膜を形成したことを特徴とする情報記録ディスク。
【請求項１１】
請求項１０の情報記録ディスクが組み込まれていることを特徴とするハードディスク装置。
【発明の詳細な説明】
【技術分野】
【０００１】
本発明は、情報記録ガラス基板用ガラス材料の研磨方法、該ガラス材料を成形、加工した安価な情報記録ガラス基板、さらにその情報記録用ガラス基板の主表面に磁性膜を形成した情報記録ディスク及びこれを組み込んだハードディスク装置に関する。
【背景技術】
【０００２】
近年、ハードディスク装置に用いる情報記録ディスクにはガラス製の基板が用いられるようになっている。このような情報記録ガラス基板は、主表面が平滑なほど、硬度が大きいほど、ヤング率が大きいほど好ましい。特開２００５−１０４７７３号公報（特許文献１）及び特開２００５−１０４７７４号公報（特許文献２）には、情報記録ガラス基板に適したガラス材料組成が開示されている。この組成のガラス材料は、硬度及びヤング率が大きいので、表面に傷がつきにくく、回転による変形も少なく、靱性にも優れた情報記録ガラス基板を得ることができる。また、このガラス材料は溶融性に優れ泡・脈理などの欠点が生じにくいので、ガラス基板の製造効率にも優れている。
しかし、近年ハードディスクに取り付けた情報記録ディスクは、高速回転で記録を読み取るため、割れないこと、強度が強いこと及び耐アルカリ性（アルカリイオンが溶出しないこと）に優れていることが要求されている。このため、割れにくく、強度を向上する方法として、化学強化処理が施される。しかし、化学強化処理はガラス表面にＫ、Ｎａが多く存在するため、耐アルカリ性の点で問題がある。また、高温で処理するため、処理費用が高価となる。また、結晶化ガラスを適用することが考えられるが、厳しい製造条件となるため、高価なものとなる。
【０００３】
特開２００２−２３７０３０号公報（特許文献３）には、化学研磨（エッチング）工程を有するガラス基板の製造方法が開示されている。この製造方法は、研磨工程の後、ガラス基板表面に形成される研磨痕によって圧縮歪みが生じた圧縮層（深さ１５μｍ程度）をエッチングし、表面に３ｎｍ以上の突起が無くなるように滑らかにし、フライングハイトを低くすることを目的としている。したがって、特許文献３における化学研磨量は２ｎｍ〜１５ｎｍで、きわめて研磨量が少ないものである。また、エッチング工程の後に化学強化処理を行うものである。
【特許文献１】特開２００５−１０４７７３号公報
【特許文献２】特開２００５−１０４７７４号公報
【特許文献３】特開２００２−２３７０３０号公報
【発明の開示】
【発明が解決しようとする課題】
【０００４】
情報記録ディスクはますます記録情報の高密度化が要請され、これに伴い情報記録ガラス基板もさらに高品質なものが求められている。前記従来のガラス材料は確かに硬度、ヤング率、及び靱性に優れるのであるが、割れにくくする（円環強度を高める）ためには化学強化処理が必要であり、これにより耐アルカリ性が低下するという問題がある。アルカリイオンの溶出は情報記録ディスクの品質を低下させるからである。
【０００５】
本発明は、化学強化処理を行うことなく、情報記録ガラス基板用のガラス材料の強度（円環強度）を改善すると共に、耐アルカリ性にも優れたガラス基板を開発することを目的とする。
【課題を解決するための手段】
【０００６】
（構成１）
本発明は、ドーナッツ状の情報記録ガラス基板用ガラス材料の主表面を、表面粗さＲａ（ＪＩＳ  Ｂ  ０６０１）が０．１〜０．９μｍの範囲になるように機械的に研磨した後、前記ガラス材料の内周面及び外周面を精密研磨で仕上げ、前記ガラス材料を化学研磨し、更に前記主表面を仕上げ研磨することを特徴とする情報記録ガラス基板用ガラス材料の研磨方法に関する。この場合、化学研磨における研磨量が厚み換算で１〜１５μｍであることが望ましい。また、この場合、情報記録ガラス基板用ガラス材料は、組成が５〜１５mass％のＮａ２Ｏ、０〜１０mass％のＬｉ２Ｏ、５〜１５mass％のＡｌ２Ｏ３、０．５〜６mass％のＣａＯ、２〜１０mass％のＴｉＯ２、５３〜７５mass％のＳｉＯ２を含有し、かつ、１〜１５mass％のＢ２Ｏ３と０〜５mass％のＫ２Ｏを含有するものであることが望ましい。また、情報記録ガラス基板用ガラス材料は、組成が５〜１５mass％のＮａ２Ｏ、０〜１０mass％のＬｉ２Ｏ、５〜１５mass％のＡｌ２Ｏ３、０．５〜６mass％のＣａＯ、２〜１０mass％のＴｉＯ２、５３〜７５mass％のＳｉＯ２を含有し、かつ、０〜１５mass％のＢ２Ｏ３と０．５〜５mass％のＫ２Ｏを含有するものも望ましい。さらに、上記ガラス材料において、Ｌｉ２Ｏ、Ｎａ２Ｏ及びＫ２Ｏの含有量の合計が１０〜２０mass％であることが望ましい。
【０００７】
また、本発明の情報記録ガラス基板用ガラス材料は、５〜１５mass％のＮａ２Ｏ、０〜１０mass％のＬｉ２Ｏ、５〜１５mass％のＡｌ２Ｏ３、０〜６mass％のＣａＯ、２〜１０mass％のＴｉＯ２、５３〜７５mass％のＳｉＯ２を含有し、かつ、Ｎｂ酸化物及び／又はＶ酸化物を、Ｎｂ２Ｏ５換算又はＶ２Ｏ５換算で０．１〜１０mass％含有するものも望ましい。さらに、５〜１５mass％のＮａ２Ｏ、０〜１０mass％のＬｉ２Ｏ、５〜１５mass％のＡｌ２Ｏ３、０〜６mass％のＣａＯ、２〜６mass％のＴｉＯ２、０〜５mass％のＺｒＯ２、５３〜７５mass％のＳｉＯ２を含有し、かつ、Ｎｂ酸化物及び／又はＶ酸化物を、Ｎｂ２Ｏ５換算又はＶ２Ｏ５換算で０．１〜１０mass％含有するものも望ましい。この場合において、前記Ｎｂ酸化物は、ＮｂＯ、ＮｂＯ２、又はＮｂ２Ｏ５、又はこれらの組み合わせ、前記Ｖ酸化物は、Ｖ２Ｏ、Ｖ２Ｏ２、Ｖ２Ｏ３、Ｖ２Ｏ４、Ｖ２Ｏ５、ＶＯ、Ｖ３Ｏ５、又はＶＯ２、又はこれらの組み合わせとすることができる。
【０００８】
ガラス材料の組成を上記のものとすることで、硬度及びヤング率が大きく、表面に傷がつきにくく、回転による変形が少ない優れた情報記録ガラス基板を得ることができる。また、このガラス材料は溶融性に優れ泡・脈理などの欠点が生じにくいので、ガラス基板の製造効率にも優れている。さらに、靱性に優れるため、製造工程やハンドリング時の基板の割れや、磁気ヘッドが衝突したとき等の衝撃による表面クラックの発生も防止できる。
【０００９】
（構成２）また本発明は、前記構成１の情報記録ガラス基板用ガラス材料の研磨方法で研磨したことを特徴とする情報記録ガラス基板である。
【００１０】
（構成３）また本発明は、前記構成２の情報記録ガラス基板の研磨した主表面に磁性膜を形成したことを特徴とする情報記録ディスクである。
【００１１】
（構成４）また本発明は、前記構成３の情報記録ディスクが組み込まれていることを特徴とするハードディスク装置である。
【発明の効果】
【００１２】
本発明の情報記録ガラス基板用ガラス材料の製造方法は、化学研磨することにより、ガラス表面のＬｉ濃度とＮａ濃度が高くなり円環強度が向上する。すなわち、高価な化学強化処理を行うことなく、また高価な結晶化ガラスを使用することなく、安価な方法で円環強度に優れた情報記録ガラス基板用ガラス材料を得ることができる。また、Ｋイオン、Ｌｉイオン及びＮａイオンの溶出量が化学強化処理したガラスに比べて少なく、耐アルカリ溶出性に優れる。
【００１３】
しかも、本発明の情報記録ガラス基板及び情報記録ディスクは、製造効率に優れ、研磨時に発生したマイクロクラックが低減して強度低下が防止されるので割れにくく、更に硬度及びヤング率に優れるため磁気ヘッドが衝突したときに主表面にクラックが発生しにくいという特徴を有する。また、耐アルカリ性に優れるので、スパッタ処理時の欠陥発生がなくなる。
【発明を実施するための最良の形態】
【００１４】
以下、本発明の内容を説明する。本発明に適用するガラス基板のガラス材料としては、通常の酸化物ガラスを用いることができるが、アルミノシリケートガラス、ソーダライムガラス、ソーダアルミノケイ酸ガラス、アルミノボロシリケートガラス、ボロシリケートガラス、石英ガラス等が挙げられる。例えば、このような組成のガラスの一例としては、５〜１５mass％のＮａ２Ｏ、０〜１０mass％のＬｉ２Ｏ、５〜１５mass％のＡｌ２Ｏ３、０〜６mass％のＣａＯ、２〜１０mass％のＴｉＯ２、５３〜７５mass％のＳｉＯ２、Ｎｂ酸化物および／またはＶ酸化物をＮｂ２Ｏ５換算またはＶ２Ｏ５換算で０．１〜１０mass％含有するガラス材料、５〜１５mass％のＮａ２Ｏ、０〜１０mass％のＬｉ２Ｏ、５〜１５mass％のＡｌ２Ｏ３、０〜６mass％のＣａＯ、２〜１０mass％のＴｉＯ２、０〜５mass％のＺｒＯ２、５３〜７５mass％のＳｉＯ２、Ｎｂ酸化物および／またはＶ酸化物をＮｂ２Ｏ５換算またはＶ２Ｏ５換算で０．１〜１０mass％含有するガラス材料、あるいは５〜１５mass％のＮａ２Ｏ、０〜１０mass％のＬｉ２Ｏ、５〜１５mass％のＡｌ２Ｏ３、０．５〜６mass％のＣａＯ、２〜１０mass％のＴｉＯ２、０〜５mass％のＺｒＯ２、５３〜７５mass％のＳｉＯ２を含有し、かつ０〜１５mass％のＢ２Ｏ３と０〜５mass％のＫ２Ｏを含有するガラス材料などを挙げることができる。特に、５〜１５mass％のＮａ２Ｏ、０〜１０mass％のＬｉ２Ｏ、５〜１５mass％のＡｌ２Ｏ３、０．５〜６mass％のＣａＯ、２〜１０mass％のＴｉＯ２、０〜５mass％のＺｒＯ２、５３〜７５mass％のＳｉＯ２を含有し、かつ０〜１５mass％のＢ２Ｏ３と０〜５mass％のＫ２Ｏを含有するガラス材料を使用すると特に効果が大きい。 
【００１５】
上記した特に効果が大きい本発明の情報記録ガラス基板用ガラス材料の各成分の適正範囲については、下記の通りである。
（Ｎａ２Ｏの含有率について）
Ｎａ２Ｏは、５mass％未満では、十分な溶融性を得ることができず、１５mass％を越えると化学的耐久性が悪くなるので、５〜１５mass％の範囲が望ましい。
（Ｌｉ２Ｏの含有率について）
Ｌｉ２Ｏは、溶融性を良くする効果があるが、１０mass％を越えると化学的耐久性が悪くなるので、０〜１０mass％の範囲が望ましい。
（Ａｌ２Ｏ３の含有率について）
Ａｌ２Ｏ３は、５mass％未満では、化学的耐久性が悪くなり、１５mass％を越えると失透を生じやすくなるので、５〜１５mass％の範囲が望ましい。
（ＣａＯの含有率について）
ＣａＯは、硬度を高め溶融性を良くする効果があるが、０．５mass％未満では、その効果が十分でない。また、ＴｉＯ２と併用する場合、６mass％を越えると失透を生じやすくなるので、０．５〜６mass％の範囲が望ましい。
（ＴｉＯ２の含有率について）
ＴｉＯ２は、２mass％未満では、硬度及びヤング率を高める効果が十分でなく、１０mass％を越えると結晶化しやすいので、２〜１０mass％の範囲が望ましい。
【００１６】
（ＳｉＯ２の含有率について）
ＳｉＯ２は、５３mass％未満では、化学的耐久性が悪くなり、７５mass％を越えると溶融性が悪くなるので、５３〜７５mass％の範囲が望ましい。
（Ｂ２Ｏ３の含有率について）
上記組成にＢ２Ｏ３を加えることで、硬度、ヤング率の特性を損なうことなく、研磨時のマイクロクラック、衝撃時のクラックの発生を抑制できる。これはガラスの靱性が改善されるためであると考えられる。Ｂ２Ｏ３の含有量は０〜１５mass％が適当で、より好ましくは１〜１５mass％である。Ｂ２Ｏ３は含まれなくても良いが、１mass％未満であるとクラック発生の抑制効果が十分でなく、１５mass％を超えるとホウ素が３配位となってヤング率が低下し好ましくない。Ｂ２Ｏ３が含まれない場合、Ｋ２Ｏは少なくとも０．５mass％含まれる必要がある。
【００１７】
（Ｋ２Ｏの含有率について）
上記組成にＫ２Ｏを加えることで、硬度、ヤング率が低減することなく比重、熱膨張率を調整できる。比重、熱膨張率は、各ハードディスク装置によって適正な値（範囲）が指定される場合が多いのであるが、Ｋ２Ｏを適宜量加えることで品質を低下させることなく適正な値（範囲）に調整可能となる。Ｋ２Ｏの含有量は５mass％以下が適当で、ヤング率の低下及び比重の上昇を生じるため望ましくない。また、Ｂ２Ｏ３の含有量が０〜１５mass％の場合、Ｋ２Ｏの含有率は０．５mass％未満であると比重・熱膨張率を調整できる範囲が狭くなり、混合アルカリ効果も小さいので、０．５mass％以上であることが望ましい。特に、Ｂ２Ｏ３を添加した場合、ガラス材料の比重及び熱膨張率が低下するが、Ｋ２Ｏを適宜量加えることで品質を低下させることなく比重及び熱膨張率を大きくし、所望の値（範囲）に調整することができる。なお、Ｂ２Ｏ３を添加した場合で、比重、熱膨張率を調整する必要がない場合には、Ｋ２Ｏを添加しなくともよい。
【００１８】
上記の組成において、Ｌｉ２Ｏ、Ｎａ２Ｏ及びＫ２Ｏの含有量の合計が１０〜２０mass％であることがより望ましい。２０mass％を越えると、アルカリ溶出が問題となり、情報記録ガラス基板として使用するのが困難となり、逆に１０mass％未満であると、溶融性が悪くなる。
【００１９】
（Ｎｂ酸化物の含有量について）
Ｎｂ酸化物の含有量はそれぞれＮｂ２Ｏ５換算で０．１〜１０mass％が望ましい。Ｎｂ２Ｏ５換算とは、ガラス材料が含有するＮｂ酸化物が全てＮｂ２Ｏ５であると仮定した場合のＮｂ酸化物の質量（mass）％である。０．１mass％未満であると、クラック発生の抑制効果が十分でなく、１０mass％を超えると、密度が大きくなり好ましくない。
ガラス材料中、Ｎｂ酸化物はＮｂＯ、ＮｂＯ２／又はＮｂ２Ｏ５のいずれの形で存在してもよいし、またこれらのうちの２種以上の酸化物が混在した状態でもよい。すなわち、Ｎｂ酸化物がどのような形であっても、クラック発生を抑制する効果に影響はないからである。
（Ｖ酸化物の含有量について）
Ｖ酸化物の含有量はＶ２Ｏ５換算で０．１〜１０mass％が適当である。Ｖ２Ｏ５換算とは、ガラス材料が含有するＶ酸化物が全てＶ２Ｏ５であると仮定した場合のＶ酸化物の質量mass％である。０．１mass％よりも少ないとクラック発生の抑制効果が十分でなく、１０mass％を超えると、Ｖ２Ｏ５の場合、硬度低下を生じ好ましくない。
ガラス材料中、Ｖ酸化物はＶ２Ｏ、Ｖ２Ｏ２、Ｖ２Ｏ３、Ｖ２Ｏ４、Ｖ２Ｏ５、ＶＯ、Ｖ３Ｏ５又はＶＯ２のいずれの形で存在してもよいし、またこれらのうちの２種以上の酸化物が混在した状態でもよい。Ｖ酸化物がどのような形であっても、クラック発生を抑制する効果に影響はないからである。
【００２０】
本発明のガラス材料は、上記に示すように、所定の組成となるように原材料を混合、溶融し、従来の情報記録ガラス原板用ガラス材料と同様の工程で得ることができる。成形法は従来のガラス基板の成形法と同様でよく、プレス成形で円板状に成形する方法、円筒状に成形した後に円板状にスライスカットする方法などが適用できる。円板状に成形した情報記録ガラス基板用ガラス材料の厚さは、特に限定されるものではないが、例えば０．２〜１．８ｍｍの範囲のものとすることができる。
【００２１】
円板状に成形した情報記録ガラス原板用ガラス材料に、エッジ加工（外周加工及び内周加工）を施して所定の外径、内径を有するドーナツ状の情報記録ガラス基板用ガラス材料を得る。エッジ加工は、例えばコアドリルなどで外径を切断し、内孔をくり抜いて行われる。ただし、外径の切断工程は省略されることがある。その後主表面を、表面粗さＲａ（ＪＩＳ  Ｂ  ０６０１）が０．１〜０．９μｍの範囲となるように機械研磨する。Ｒａが０．１μｍ未満では、研磨時間が長くなり、不経済である。逆に０．９μｍを超えると、後の工程である仕上げ研磨（化学的かつ機械的研磨）において、研磨時間が長くなり、不経済となる。この機械研磨は、通常数段階に分けて徐々に主表面の平滑度が増すように、所定の厚さとなるまで行われる。次に、内周面および外周面の精密研磨（チャンファーポリッシュ）を行う。これは、厳密に規定された外径寸法、外周形状（面取り形状）、内径寸法、内周形状（面取り形状）となるように精密に研磨する工程である。
次に、前記ガラス材料を化学研磨する。化学研磨量として厚み換算で１〜１５μｍが望ましい。この範囲とすることで、平均円環強度が９８Ｎ以上となり、充分情報記録ガラス原板用ガラス材料として使用できる。すなわち、円環強度を向上するために、化学強化処理は不要である。また、円環強度に優れるが高価な結晶化ガラスを使用する必要もない。安価なガラスを用いて、容易に円環強度に優れた情報記録ガラス原板用ガラス材料を得ることができる。化学研磨は、少なくとも内周面と主表面に行えばよいが、ガラス材料を化学研磨液に浸漬するのが簡便な処理方法であるので、ガラス材料の外面全体に行うのが現実的である。
【００２２】
化学研磨量は厚み換算で１μｍ未満では、円環強度が十分改善されず、情報記録用として使用できない。一方、厚み換算で１５μｍを超えると、円環強度の向上が飽和し、処理時間が長くなり不経済である。なお、１５μｍを超えると、研磨面が荒くなり、後の仕上げ研磨時間が長く必要となる。なお、１〜１５μｍの化学研磨を行った後も、化学研磨前と表面粗さＲａはほとんど変わらない。化学研磨液の組成としては、０．５〜５体積％フッ酸と５〜５０体積％硫酸を混合したものが望ましいが、これに限るものではない。この場合、界面活性剤を少し添加しても良い。化学研磨温度としては室温〜７０℃の範囲が望ましく、この温度の化学研磨液にガラス材料を浸漬して表面を浸食させる。この化学研磨処理により、ガラス表面層において、図２、３に示すように、ＬｉあるいはＮａ濃度が高くなり、円環強度が向上する。
化学研磨処理後、主表面を機械的に仕上げ研磨（ポリッシュ）する。主表面の仕上げ研磨は、例えばコロイダルシリカなどの研磨剤を用い研磨ブラシで研磨する方法などの従来方法を採用できる。
【００２３】
本発明の情報記録ディスクは、本発明のガラス基板の主表面に磁性膜を形成したものである。磁性膜は、例えば、下から順次、Ｃｒ層からなる下地層、Ｃｏ−Ｎｉ−Ｃｒ等からなる記録層である磁性膜層、保護層、潤滑層からなるものが揚げられる。このような磁性膜は周知の方法（例えばスパッタ処理）で形成できる。
【００２４】
本発明の情報記録ディスクは、従来の情報記録ディスクと全く同様にハードディスク装置に組み込むことができる。ハードディスク装置は、情報記録ディスク、その駆動手段、読み出し書き込み手段などがユニット化されたもので、情報を磁気記録し、記録情報を読み出しできるものであればよい。
【実施例】
【００２５】
表１に実施例１〜５及び比較例１組成を示す。
実施例のガラス材料としては、プレス成形により外径φ６７〜６８ｍｍ、内径２０ｍｍ、厚さ１ｍｍ程度のドーナッツ状に成形し、所定寸法に加工したものを用いた。このガラス材料を、図４に示す工程で研磨、仕上げを行った。図４において、「１ｓｔラップ」は主表面を粗く削る機械的研磨、「エッジ加工」は外周及び内周の粗い研磨、「２ｎｄラップ」は主表面をきめ細かく削る機械研磨で、この時点で表面粗さＲａ（ＪＩＳ  Ｂ  ０６０１）が０．１〜０．９μｍとなるようにした（表２）。「チャンファーポリッシュ」は内外径の精密研磨、「ポリッシュ」は最終的な仕上げ研磨である。ポリッシュは、研磨ブラシ及び研磨剤の粒径を変えて２段階で行った。化学研磨処理液としては、３体積％フッ酸と９．５体積％硫酸を含んだ温度４０℃の処理液を用いた。化学研磨量は、実施例１では厚み換算で２μｍ、実施例２では厚み換算で４μｍ、実施例３では厚み換算で５μｍ、実施例４では厚み換算で７μｍ、実施例５では厚み換算で１０μｍ行った。各サンプル１０枚について円環強度とアルカリ溶出量を測定した。なお、比較サンプルとして化学研磨処理しないガラス基板（比較例１）、化学強化処理したガラス基板（比較例２）、及び結晶化ガラス（比較例３）を用いた。
【００２６】
【表１】
2008021399.tif 000003
【００２７】
（円環強度測定）
円環強度測定は次のように行った。図１に示すように、内径６０ｍｍの円筒状の台２の上にガラス基板１を載せ、外径２８．５７ｍｍの剛球３をガラス基板１の内径部に置き、剛球に荷重をかけて、ガラス基板が破損したときの荷重を円環強度とした。
（耐アルカリ性）
ガラス基板１０枚を、８０℃の純水中に１週間浸漬し、ガラス基板１枚当たりのＫイオン、Ｎａイオン、Ｌｉイオンの溶出量を原子吸光法で測定した。
【００２８】
表２に示すように、実施例１〜５との比較例１〜３とを比較すると、比較例１は円環強度が５９Ｎに対して、実施例１〜５は９８Ｎ以上で良好であった。実施例１〜５は化学強化処理したガラス基板（比較例２）の９８Ｎと同程度の円環強度を示し、結晶化ガラス（比較例３）６９Ｎに比べて高い円環強度を示した。実施例１のサンプルを用いて、化学研磨前後の表面をダイナミック−ＳＩＭＳにより、表層から約４０ｎｍの厚さまで元素を分析した。測定結果を図２〜３に示し、図中アルファベットは測定元素を示す。縦軸は測定元素の強度を表し、横軸は、０は最表層であり、右に行くに従い深さ方向を示す。図２〜３に示すように、本発明の情報記録ガラス基板用ガラス材料の製造方法は、化学研磨することにより、ガラス表面のＬｉ濃度とＮａ濃度が高くなり円環強度が向上するもの考えられる。また、化学研磨処理しても、表面粗さＲａはほとんど変化せず、後の主表面仕上げ研磨（ポリッシュ）に対して負荷を与えることはない。
また、耐アルカリ性は、比較例２（化学強化処理したガラス基板）より良好であり、比較例１と比較例３に比べて同程度であった。
【００２９】
【表２】
2008021399.tif 000004
【産業上の利用可能性】
【００３０】
本発明は、化学研磨処理することにより円環強度が向上し、結晶化ガラスに比べて円環強度が高く、化学強化処理したガラス基板と同程度の円環強度を示した。
また、本発明は、耐アルカリ性にも優れる。
【図面の簡単な説明】
【００３１】
【図１】円環強度測定の概略図である。
【図２】化学研磨前のダイナミック−ＳＩＭＳによる基板表面の分析結果を示す図である。
【図３】化学研磨後のダイナミック−ＳＩＭＳによる基板表面の分析結果を示す図である。
【図４】基板用ガラス材料の研磨、仕上げ工程の説明図である。
【符号の説明】
【００３２】
１  ガラス基板
２  台
３  鋼球
【図１】
2008021399.tif 000005
【図４】
2008021399.tif 000006
【図２】
2008021399.tif 000007
【図３】
2008021399.tif 000008